(57)【特許請求の範囲】
【請求項１】
（ａ）電気泳動流体で充填されるマイクロセルと、（ｂ）第１のタイプおよび第２のタイプの充填剤材料を備えている少なくとも１つの誘電層とを備え、前記第１のタイプの充填剤材料は、磁場に感受性があり、前記第２のタイプの充填剤材料は、前記第１のタイプの充填剤材料に対して親和性を有しており、前記第１のタイプおよび前記第２のタイプの充填剤材料は、前記誘電層の平面に対して垂直な方向において前記誘電層内で固定され、整列させられている、電気泳動ディスプレイデバイス。
【請求項２】
前記誘電層は、前記マイクロセルを形成する材料の層、密封層、接着層、またはプライマ層である、請求項１に記載のデバイス。
【請求項３】
前記第１のタイプおよび第２のタイプの充填剤のための材料は、ニッケル、コバルト、または鉄の粒子もしくはナノワイヤ、銀もしくは金がコーティングされたニッケル粒子、ニッケルがコーティングされたカーボンナノチューブ、および、金／ニッケル／黒鉛コアシェル構造粒子から成る群から独立して選択される、請求項１に記載のデバイス。
【請求項４】
前記誘電層は、前記密封層または前記接着層である、請求項２に記載のデバイス。
【請求項５】
前記第２のタイプの充填剤材料は、磁場に感受性がない、請求項１に記載のデバイス。
【請求項６】
前記第２のタイプの充填剤材料は、磁場に感受性がある、請求項１に記載のデバイス。
【請求項７】
磁場に感受性がある２つ以上のタイプの充填剤材料と、磁場に感受性がない少なくとも１つのタイプの充填剤材料とを備えている、請求項１に記載のデバイス。
【請求項８】
磁場に感受性がある少なくとも１つのタイプの充填剤材料と、磁場に感受性がない２つ以上のタイプの充填剤材料とを備えている、請求項１に記載のデバイス。
【請求項９】
磁場に感受性がある２つ以上のタイプの充填剤材料と、磁場に感受性がない２つ以上のタイプの充填剤材料とを備えている、請求項１に記載のデバイス。
【請求項１０】
前記磁場に感受性がある充填剤材料は、ニッケルの粒子もしくはナノワイヤ、コバルトの粒子もしくはナノワイヤ、鉄の粒子もしくはナノワイヤ、アルミニウム−ニッケル−コバルト合金粒子、銀もしくは金がコーティングされたニッケル粒子、ニッケルがコーティングされたカーボンナノチューブ、および、金／ニッケル／黒鉛コアシェル構造粒子から成る群から選択される、請求項１に記載のデバイス。
【請求項１１】
前記磁場に感受性がある充填剤材料は、導電性である、請求項１に記載のデバイス。
【請求項１２】
前記感受性かつ導電性の充填剤材料は、ニッケルの粒子もしくはナノワイヤ、コバルトの粒子もしくはナノワイヤ、または鉄の粒子もしくはナノワイヤである、請求項１１に記載のデバイス。
【請求項１３】
前記磁場に感受性がある充填剤材料は、非導電性である、請求項１に記載のデバイス。
【請求項１４】
前記感受性かつ非導電性の充填剤材料は、ニッケル、コバルト、または鉄に基づいた化合物もしくは合金材料である、請求項１３に記載のデバイス。
【請求項１５】
前記磁場に非感受性である充填剤材料は、粘土、シリカ、銀、金、カーボンブラック、黒鉛、カーボンナノチューブ、およびＰＥＤＯＴ［ポリ（３，４−エチレンジオキシチオフェン］から成る群から選択される、請求項５に記載のデバイス。
【請求項１６】
前記磁場に非感受性である充填剤材料は、導電性である、請求項５に記載のデバイス。
【請求項１７】
前記非感受性かつ導電性の充填剤材料は、銀、金、カーボンブラック、黒鉛、カーボンナノチューブ、およびＰＥＤＯＴ［ポリ（３，４−エチレンジオキシチオフェン］から成る群から選択される、請求項１６に記載のデバイス。
【請求項１８】
前記磁場に非感受性である充填剤材料は、非導電性である、請求項５に記載のデバイス。
【請求項１９】
前記非感受性かつ非導電性の充填剤材料は、粘土またはシリカである、請求項１８に記載のデバイス。
【発明の詳細な説明】
【技術分野】
【０００１】
本発明は、電気泳動ディスプレイデバイスのための異方導電性誘電層に関する。
【背景技術】
【０００２】
電気泳動ディスプレイ（ＥＰＤ）とは、誘電溶媒内に分散された帯電された色素粒子に影響を及ぼす電気泳動現象に基づく非発光デバイスである。ＥＰＤは、典型的には、間隔を置かれたプレート状電極の対を備えている。典型的には、視認側上にある電極プレートのうちの少なくとも１つは、透明である。その中に分散される帯電された色素粒子を伴う、誘電溶媒から成る電気泳動流体は、２つの電極プレート間に封入される。
【０００３】
電気泳動流体は、対比色の溶媒または溶媒混合物内に分散された１つのタイプの帯電された色素粒子を有し得る。この場合、電圧差が２つの電極プレート間に与えられると、色素粒子は、色素粒子のものとは反対の極性のプレートへの引力によって、移動する。したがって、透明プレートに示される色は、溶媒の色または色素粒子の色のいずれかであり得る。プレート極性の逆転が、粒子を、対向するプレートに移動させ、それによって、色を逆転させるであろう。
【０００４】
代替として、電気泳動流体は、対比色であり、反対の電荷極性を帯びた２つのタイプの色素粒子を有し得、２つのタイプの色素粒子は、透明な溶媒または溶媒混合物内で分散される。この場合、電圧差が２つの電極プレート間に与えられると、２つのタイプの色素粒子は、対向する端部に移動するであろう。したがって、２つのタイプの色素粒子の色のうちの１つが、視認側において見られるであろう。
【０００５】
別の代替では、追加の視覚的に区別可能な色の色素粒子が、ハイライトまたは多色ディスプレイデバイスを形成するために電気泳動流体に添加される。
【発明の概要】
【課題を解決するための手段】
【０００６】
本発明は、特に、マイクロセルベースの電気泳動ディスプレイに対して好適である。
【０００７】
米国特許第６，９３０，８１８号および第６，９３３，０９８号が、電気泳動ディスプレイの調製のためのマイクロセル技術を説明する。図１に示されるように、マイクロセル（１３）が、透明基板（１１）に積層された透明電極層（１２）上に形成され得る。形成されたマイクロセルは、電気泳動流体（図示せず）で充填され、充填されたマイクロセルは、次いで、密封層（１４）を用いて密封される。バックプレーン（１６）が、接着層（１５）を用いて、密封層（１４）の上に積層される。
【０００８】
マイクロセル（１３）と透明電極層（１２）との間にプライマ層（図示せず）を有することも可能である。
【０００９】
図２は、視認側上に透明電極層（１２）を伴い、非視認側上に密封層（１４）、接着層（１５）、およびバックプレーン（１６）を伴う、マイクロセルベースの電気泳動ディスプレイのフィルム構造の断面図である。
【００１０】
マイクロセル（１３）内に充填される電気泳動流体は、溶媒または溶媒混合物（１８）内に分散された帯電された色素粒子（１７）を備えている。
【００１１】
本発明の文脈では、マイクロセルを形成する材料、密封層、接着層、およびプライマ層（存在する場合）は、集合的に「誘電層」と称される。
【図面の簡単な説明】
【００１２】
【図１】図１および２は、マイクロセルベースの電気泳動ディスプレイフィルム構造の断面図を描写する。
【図２】図１および２は、マイクロセルベースの電気泳動ディスプレイフィルム構造の断面図を描写する。
【図３】図３は、マイクロセルベースの電気泳動ディスプレイの異方導電性を例証する。
【図４】図４は、異方導電性の維持のための充填剤粒子の向きを例証する。
【図５】図５−７は、誘電層内の２つのタイプの充填剤の混合物を例証する。
【図６】図５−７は、誘電層内の２つのタイプの充填剤の混合物を例証する。
【図７】図５−７は、誘電層内の２つのタイプの充填剤の混合物を例証する。
【発明を実施するための形態】
【００１３】
ディスプレイ流体のために十分な駆動電圧を有するために、ある範囲の抵抗性または導電性が、誘電層に対して要求される。しかしながら、ｘ−ｙ方向における導電性は、多くの場合、クロストークを引き起こし、これは、隣接するピクセル間でテキスト不明瞭化および／または色混合をもたらす。異方導電性が、したがって、誘電層、特に、密封および接着層に対して好ましい。言い換えると、ｚ方向は、好ましくは、ｘ−ｙ平面よりも導電性が高い。
【００１４】
誘電層に対して好適な材料が、ＳｉＰｉｘ  Ｉｍａｇｉｎｇ，Ｉｎｃ．によって以前に出願された特許出願およびそれから与えられた特許（例えば、米国特許第６，９３０，８１８号、第６，８５９，３０２号、第６，７５１，００８号、第７，００５，４６８号、第７，１６６，１８２号、第７，３４７，９５７号、第７，５６０，００４号、第７，５７２，４９１号、第７，６１６，３７４号、第７，８８０，９５８号、第８，５４７，６２８号、第８，８３０，５６１号、および米国特許出願第１３／６８６，７７８号）（その全内容は、参照することによってその全体として本明細書に組み込まれる）に説明される。
【００１５】
マイクロセルを形成するための組成物における成分の実施例は、限定ではないが、アクリレート、メタクリレート、アリル、ビニルベンゼン、ビニルエーテルを含む多官能性ビニル、多官能性エポキシド、およびそれらのオリゴマーまたはポリマー等の熱可塑性もしくは熱硬化性材料またはその前駆体、ならびに同等物を含み得るが、それらに限定されない。多官能性アクリレートおよびそのオリゴマーが、多くの場合、使用される。多官能性エポキシドおよび多官能性アクリレートの組み合わせもまた、マイクロセルの所望される物理機械性質を達成するために有用である。ウレタンアクリレートまたはポリエステルアクリレート等の可撓性を与える低Ｔｇ（ガラス転移温度）結合剤または架橋可能オリゴマーもまた、エンボス加工されたマイクロセルの撓曲抵抗を改良するために添加され得る。
【００１６】
マイクロセルのための組成物のさらなる実施例は、極性オリゴマーまたはポリマー材料を含み得る。そのような極性オリゴマーまたはポリマー材料は、ニトロ（−ＮＯ２）、ヒドロキシル（−ＯＨ）、カルボキシル（−ＣＯＯ）、アルコキシ（−ＯＲ、Ｒは、アルキル基である）、ハロ（例えば、フルオロ、クロロ、ブロモ、またはヨード）、シアノ（−ＣＮ）、スルホン酸（−ＳＯ３）、および同等物等の基のうちの少なくとも１つを有するオリゴマーまたはポリマーから成る群から選択され得る。極性ポリマー材料のガラス転移温度は、好ましくは、約１００℃を下回り、より好ましくは、約６０℃を下回る。好適な極性オリゴマーまたはポリマー材料の具体的実施例は、限定ではないが、ポリヒドロキシ官能化ポリエステルアクリレート（ＢＤＥ１０２５（Ｂｏｍａｒ  Ｓｐｅｃｉａｌｔｉｅｓ  Ｃｏ，Ｗｉｎｓｔｅｄ，ＣＴ）等）またはエトキシル化ノニルフェノールアクリレート（例えば、ＳＲ５０４（Ｓａｒｔｏｍｅｒ  Ｃｏｍｐａｎｙ））、エトキシル化トリメチロールプロパントリアクリレート（例えば、ＳＲ９０３５（Ｓａｒｔｏｍｅｒ  Ｃｏｍｐａｎｙ））、もしくはエトキシル化ペンタエリスリトールテトラアクリレート（例えば、Ｓａｒｔｏｍｅｒ  ＣｏｍｐａｎｙからのＳＲ４９４）等のアルコキシル化アクリレートを含み得る。
【００１７】
代替として、マイクロセル組成物は、（ａ）少なくとも１つの二官能性ＵＶ硬化性成分と、（ｂ）少なくとも１つの光開始剤と、（ｃ）少なくとも１つの離型剤とを含み得る。好適な二官能性成分は、約２００を上回る分子量を有し得る。二官能性アクリレートが、好ましく、ウレタンまたはエトキシル化バックボーンを有する二官能性アクリレートが、特に好ましい。より具体的には、好適な二官能性成分は、限定ではないが、ジエチレングリコールジアクリレート（例えば、ＳａｒｔｏｍｅｒからのＳＲ２３０）、トリエチレングリコールジアクリレート（例えば、ＳａｒｔｏｍｅｒからのＳＲ２７２）、テトラエチレングリコールジアクリレート（例えば、ＳａｒｔｏｍｅｒからのＳＲ２６８）、ポリエチレングリコールジアクリレート（例えば、ＳａｒｔｏｍｅｒからのＳＲ２９５、ＳＲ３４４、またはＳＲ６１０）、ポリエチレングリコールジメタクリレート（例えば、ＳａｒｔｏｍｅｒからのＳＲ６０３、ＳＲ６４４、ＳＲ２５２、またはＳＲ７４０）、エトキシル化ビスフェノールＡジアクリレート（例えば、ＳａｒｔｏｍｅｒからのＣＤ９０３８、ＳＲ３４９、ＳＲ６０１、またはＳＲ６０２）、エトキシル化ビスフェノールＡジメタクリレート（例えば、ＳａｒｔｏｍｅｒからのＣＤ５４０、ＣＤ５４２、ＳＲ１０１、ＳＲ１５０、ＳＲ３４８、ＳＲ４８０、またはＳＲ５４１）、およびウレタンジアクリレート（例えば、ＳａｒｔｏｍｅｒからのＣＮ９５９、ＣＮ９６１、ＣＮ９６４、ＣＮ９６５、ＣＮ９８０、またはＣＮ９８１；ＣｙｔｅｃからのＥｂｅｃｒｙｌ２３０、Ｅｂｅｃｒｙｌ２７０、Ｅｂｅｃｒｙｌ８４０２、Ｅｂｅｃｒｙｌ８８０４、Ｅｂｅｃｒｙｌ８８０７、またはＥｂｅｃｒｙｌ８８０８）を含み得る。好適な光開始剤は、限定ではないが、ビス−アシル−ホスフィンオキシド、２−ベンジル−２−（ジメチルアミノ）−１−［４−（４−モルホリニル）フェニル］−１−ブタノン、２，４，６−トリメチルベンゾイルジフェニルホスフィンオキシド、２−イソプロピル−９Ｈ−チオキサンテン−９−オン、４−ベンゾイル−４’−メチルジフェニルスルフィドおよび１−ヒドロキシ−シクロヘキシル−フェニル−ケトン、２−ヒドロキシ−２−メチル−１−フェニル−プロパン−１−オン、１−［４−（２−ヒドロキシエトキシ）−フェニル］−２−ヒドロキシ−２−メチル−１−プロパン−１−オン、２，２−ジメトキシ−１，２−ジフェニルエタン−１−オン、または２−メチル−１［４−（メチルチオ）フェニル］−２−モルフォリノプロパン−１−オンを含み得る。好適な離型剤は、限定ではないが、シリコーンアクリレート（例えば、ＣｙｔｅｃからのＥｂｅｒｃｒｙｌ１３６０またはＥｂｅｒｃｙｌ３５０）、シリコーンポリエーテル（例えば、ＭｏｍｅｎｔｉｖｅからのＳｉｌｗｅｔ７２００、Ｓｉｌｗｅｔ７２１０、Ｓｉｌｗｅｔ７２２０、Ｓｉｌｗｅｔ７２３０、Ｓｉｌｗｅｔ７５００、Ｓｉｌｗｅｔ７６００、またはＳｉｌｗｅｔ７６０７）等の有機修飾シリコーンコポリマーを含み得る。組成物はさらに、随意に、以下の成分、すなわち、共開始剤、単官能性ＵＶ硬化性成分、多官能性ＵＶ硬化性成分、または安定剤のうちの１以上のものを備え得る。
【００１８】
密封組成物中の必須成分の実施例は、限定されないが、熱可塑性樹脂または熱硬化性樹脂およびそれらの前駆体を含み得る。具体的実施例は、単官能性アクリレート、単官能性メタクリレート、多官能性アクリレート、多官能性メタクリレート、ポリビニルアルコール、ポリアクリル酸、セルロース、ゼラチン、または同等物等の材料を含み得る。ポリマー結合剤もしくは増粘剤、光開始剤、触媒、加硫剤、充填剤、着色剤、または界面活性剤等の添加剤が、ディスプレイの物理機械性質および光学性質を改良するために、密封組成物に添加され得る。
【００１９】
有機系ディスプレイ流体に対して、密封材料は、密封溶媒として水を伴う水溶性ポリマーであり得る。好適な水溶性ポリマーまたは水溶性ポリマー前駆体の実施例は、限定ではないが、ポリビニルアルコール；ポリエチレングリコール、ポリプロピレングリコールを伴うそのコポリマー、およびＰＥＧ−ＰＰＧ−ＰＥＧ、ＰＰＧ−ＰＥＧ、ＰＰＧ−ＰＥＧ−ＰＰＧ等のその誘導体；ポリ（ビニルピロリドン）およびポリ（ビニルピロリドン）／ビニルアセテート（ＰＶＰ／ＶＡ）等のそのコポリマー；セルロースおよびその誘導体、ポリ（グルコサミン）、デキストラン、グアーガム、およびデンプン等の多糖類；ゼラチン；メラミン−ホルムアルデヒド；ポリ（アクリル酸）、その塩形態、およびそのコポリマー；ポリ（メタクリル酸）、その塩形態、およびそのコポリマー；ポリ（マレイン酸）、その塩形態、およびそのコポリマー；ポリ（２−ジメチルアミノエチルメタクリレート）；ポリ（２−エチル−２−オキサゾリン）；ポリ（２−ビニルピリジン）；ポリ（アリルアミン）；ポリアクリルアミド；ポリエチレンイミン；ポリメタクリルアミド；ポリ（スチレンスルホン酸ナトリウム）；ポリ（２−メタクリルオキシエチルトリメチルアンモニウムブロマイド）、ポリ（アリルアミン塩酸塩）等の第４級アンモニウム基で官能化されたカチオンポリマーを含み得る。密封材料は、配合溶媒として水を伴う水分散性ポリマーも含み得る。好適なポリマー水分散体の実施例は、ポリウレタン水分散体およびラテックス水分散体を含み得る。水分散体中の好適なラテックスは、ポリアクリレート、ポリビニルアセテートおよびエチレンビニルアセテート等のそのコポリマー、ならびにポリスチレンブタジエンおよびポリスチレン／アクリレート等のポリスチレンコポリマーを含む。
【００２０】
接着組成物中の必須成分の実施例は、限定ではないが、アクリル、スチレン−ブタジエンコポリマー、スチレン−ブタジエン−スチレンブロックコポリマー、スチレン−イソプレン−スチレンブロックコポリマー、ポリビニルブチラール、セルロースアセテートブチレート、ポリビニルピロリドン、ポリウレタン、ポリアミド、エチレン−ビニルアセテートコポリマー、エポキシド、多官能性アクリレート、ビニル、ビニルエーテル、ならびにそれらのオリゴマー、ポリマーおよびコポリマーを含み得る。接着剤はまた、ポリウレタン分散体と、ポリビニルアルコール；ポリエチレングリコールおよびポリプロピレングリコールを伴うそのコポリマー；ポリ（ビニルピロリドン）およびそのコポリマー；多糖類；ゼラチン；ポリ（アクリル酸）、その塩形態、およびそのコポリマー；ポリ（メタクリル酸）、その塩形態、およびそのコポリマー；ポリ（２−ジメチルアミノエチルメタクリレート）；ポリ（２−エチル−２−オキサゾリン）；ポリ（２−ビニルピリジン）；ポリ（アリルアミン）；ポリアクリルアミド；ポリメタクリルアミド；ならびに第４級アンモニウム基で官能化されたカチオンポリマーから成る群から選択される、水溶性ポリマーとを含み得る。接着層は、例えば、積層後にＵＶ等の熱または放射線によって後硬化され得る。
【００２１】
プライマ層組成物中の必須成分の実施例は、限定ではないが、ポリウレタン、多官能性アクリレートもしくはメタクリレート、ビニルベンゼン、ビニルエーテル、エポキシド、またはそれらのオリゴマーもしくはポリマー等の熱可塑性もしくは熱硬化性材料またはその前駆体を含み得る。
【００２２】
密封層および接着層に対して、異方導電性を達成するために、２つの選択肢が存在する。図３（ａ）に示されるように、より厚い密封層（３４）が、異方導電性を有する一方、接着層（３５）は、等方性である。図３（ａ）では、密封層は、８〜２０μｍの厚さを有し得、接着層は、２〜６μｍの厚さを有し得る。図３（ｂ）では、２〜１０μｍの厚さを伴う接着層（３５）が、異方導電性を有し、５〜１０μｍの厚さを伴う密封層（３４）が、等方性である。図３（ａ）および３（ｂ）における密封層と接着層との合計厚さは、２５μｍを下回ることが好ましい。
【００２３】
異方導電性を生成するために、充填剤材料が、多くの場合、密封または接着層を形成する組成物等の誘電層組成物中に添加される。充填剤材料は、磁性およびあるレベルの導電性の両方を有し得る。そのような充填剤材料の実施例は、限定ではないが、ニッケル粒子もしくはナノワイヤ、コバルト粒子もしくはナノワイヤ、鉄粒子もしくはナノワイヤ、銀もしくは金がコーティングされたニッケル粒子、ニッケルがコーティングされたカーボンナノチューブ、および金／ニッケル／黒鉛コアシェル構造粒子を含み得る。充填剤材料は、密封層内、接着層内、または両方の層内にあり得る、誘電層内にある。それが層のうちの１つの中にある場合、それは、好ましくは、より厚い層内にある。
【００２４】
「充填剤」または「充填剤材料」という用語が本願において言及されているが、「充填剤」または「充填剤」材料は、任意のタイプの物理的形態、例えば、管、ロッド、ワイヤ、フレーク、プレートレット、繊維、球状粒子、または不規則粒子であり得ることを理解されたい。
【００２５】
充填剤材料は、通常、ナノ粒子の形態である。本発明の文脈における「ナノ粒子」という用語は、ＵＶ可視散乱光の範囲（約０．１５〜約０．３μｍ）またはプラスチックフィルムの典型的な短距離表面粗度（約０．０５〜約０．１μｍ）よりも小さい平均一次粒径を有する粒子を指す。より具体的には、本発明に対して好適な充填剤粒子の平均一次サイズは、約５〜約３００ナノメートル、好ましくは、約１０〜約１５０ナノメートル、より好ましくは、約１５〜約１００ナノメートルの範囲内である。充填剤はまた、上記に言及されるような他のナノ構造の形態であり得る。充填剤材料がロッド、管、またはワイヤ等の「長い」形態である場合、長さは、０．１〜１０ミクロンまたはそれを上回る範囲内であり得ることに留意されたい。
【００２６】
充填剤材料は、誘電層のための組成物に直接添加され得る。代替として、充填剤材料は、最初に、溶媒内に分散され得、分散体が、誘電層組成物に添加される。
【００２７】
密封層および接着層がフィルム構造に適用された後、乾燥ならびに硬化プロセス中に、フィルム構造の上方または下方に磁場が印加され、充填剤粒子の全てを、フィルム面に垂直であるｚ方向に、すなわち、ｚ方向に向かって整列させる。乾燥および硬化プロセスは、異方性特徴を維持するために、誘電層内の充填剤粒子の向きを固定する（図４参照）。
【００２８】
２つ以上のタイプの充填剤材料の混合物が、誘電層内にあり得る。１つのタイプのみの充填剤材料が磁場に感受性がある２充填剤選択肢に対する実施形態が、図５に示される。充填剤材料は、磁場と整列させられ得る場合、「磁場に感受性がある」。
【００２９】
２つのタイプの充填剤材料間の相互作用に起因して、一方（５１）は、磁場に感受性があり（すなわち、感受性充填剤粒子）、他方（５２）は、磁場に非感受性であり（すなわち、不活性充填剤粒子）、不活性粒子もまた、磁場が印加されると、整列させられるであろう。言い換えると、不活性充填剤材料も、不活性充填剤材料と感受性充填剤材料との間に良好な親和性が存在するとき、整列させられることができる。この場合、導電性は、感受性充填剤材料もしくは不活性充填材料のいずれかに、または感受性材料と不活性材料の両方に由来し得る。
【００３０】
示されないが、２充填剤選択肢において、両方とも磁場に感受性がある充填剤材料を有することも可能である。両方のタイプの充填剤に対する整列が、達成されることができ、導電性が、１つのタイプの充填剤または両方のタイプの充填剤に由来し得る。
【００３１】
３つ以上のタイプの充填剤材料を含む充填剤の混合物を使用するとき、少なくとも１つのタイプの充填剤材料は、整列を達成するために、磁場に感受性がある必要がある。導電性は、磁気感受性材料（１つ以上のタイプ）もしくは不活性充填剤材料（１つ以上のタイプ）のいずれか、または両方のタイプに由来し得る。
【００３２】
実施形態が、図６に示され、充填剤粒子（６２）は、磁場に感受性がある一方、充填剤粒子（６１）は、整列後の導電性に関与する。
【００３３】
異なるタイプの充填剤間の親和性は、物理的もしくは化学的相互作用、または両方であり得る。
【００３４】
図７の実施形態は、２充填剤混合物の別の実施例を示す。充填剤粒子（７１）は、磁場に感受性があり、導電性経路を形成するために、導電性充填剤粒子（７２）のための鋳型としての役割を果たす。導電性充填剤粒子は、磁性充填剤粒子の表面に化学的に付着させられるか、または物理的引力を通してそれらの表面上に接着し得る。親和性または相互作用は、２つ以上のタイプの充填剤間に存在することができ、１つの混合物中の異なる充填剤間に物理的相互作用と化学的相互作用の両方を有することも可能である。
【００３５】
感受性充填剤の実施例は、限定ではないが、ニッケル粒子もしくはナノワイヤ、コバルト粒子もしくはナノワイヤ、鉄粒子もしくはナノワイヤ、アルミニウム−ニッケル−コバルト合金粒子、銀もしくは金がコーティングされたニッケル粒子、ニッケルがコーティングされたカーボンナノチューブ、および金／ニッケル／黒鉛コアシェル構造粒子を含み得る。感受性充填剤は、導電性（ニッケル粒子もしくはナノワイヤ、コバルト粒子もしくはナノワイヤ、または鉄粒子もしくはナノワイヤ等）または非導電性（低導電性を有するが、良好な磁性を有する、ニッケル、コバルト、または鉄に基づいた化合物もしくは合金材料等）であり得る。
【００３６】
不活性充填剤の実施例は、限定ではないが、シリカ、粘土、銀、金、カーボンブラック、黒鉛、カーボンナノチューブ、およびＰＥＤＯＴ［ポリ（３，４−エチレンジオキシチオフェン］を含み得る。それらの中でも、シリカおよび粘土は、非導電性の不活性充填剤である。
【００３７】
組成物中の充填剤の濃度および異なるタイプの充填剤の比率は、所望される磁性および導電性に基づいて最適化される必要がある。例えば、ナノチューブの場合、濃度は、合計充填剤装填量の重量比２５％を下回るように制御される。
【００３８】
本発明は、その具体的実施形態を参照して説明されたが、本発明の真の精神および範囲
から逸脱することなく、種々の変更が成され得、均等物が代用され得ることが、当業者に
よって理解されるはずである。加えて、多くの修正が、特定の状況、材料、組成物、プロ
セス、プロセスステップ、または複数のプロセスステップを、本発明の目的および範囲に
適合させるために成され得る。全てのそのような修正は、本明細書に添付される請求項の
範囲内であることが意図される。
本明細書は、例えば、以下の項目を提供する。
（項目１）
（ａ）電気泳動流体で充填されるマイクロセルと、（ｂ）少なくとも２つのタイプの充
填剤材料を備えている少なくとも１つの誘電層とを備え、上記充填剤材料の１つのタイプ
は、磁場に感受性がある、電気泳動ディスプレイデバイス。
（項目２）
上記誘電層は、上記マイクロセルを形成する材料の層、密封層、接着層、またはプライ
マ層である、項目１に記載のデバイス。
（項目３）
上記２つのタイプの充填剤のための材料は、ニッケル、コバルト、または鉄の粒子もし
くはナノワイヤ、銀もしくは金がコーティングされたニッケル粒子、ニッケルがコーティ
ングされたカーボンナノチューブ、および、金／ニッケル／黒鉛コアシェル構造粒子から
成る群から独立して選択される、項目１に記載のデバイス。
（項目４）
上記誘電層は、上記密封層または上記接着層である、項目２に記載のデバイス。
（項目５）
上記充填剤材料の他のタイプは、磁場に感受性がない、項目１に記載のデバイス。
（項目６）
上記充填剤材料の他のタイプは、磁場に感受性がある、項目１に記載のデバイス。
（項目７）
磁場に感受性がある２つ以上のタイプの充填剤材料と、磁場に感受性がない少なくとも
１つのタイプの充填剤材料とを備えている、項目１に記載のデバイス。
（項目８）
磁場に感受性がある少なくとも１つのタイプの充填剤材料と、磁場に感受性がない２つ
以上のタイプの充填剤材料とを備えている、項目１に記載のデバイス。
（項目９）
磁場に感受性がある２つ以上のタイプの充填剤材料と、磁場に感受性がない２つ以上の
タイプの充填剤材料とを備えている、項目１に記載のデバイス。
（項目１０）
上記磁場に感受性がある充填剤材料は、ニッケルの粒子もしくはナノワイヤ、コバルト
の粒子もしくはナノワイヤ、鉄の粒子もしくはナノワイヤ、アルミニウム−ニッケル−コ
バルト合金粒子、銀もしくは金がコーティングされたニッケル粒子、ニッケルがコーティ
ングされたカーボンナノチューブ、および、金／ニッケル／黒鉛コアシェル構造粒子から
成る群から選択される、項目１に記載のデバイス。
（項目１１）
上記磁場に感受性がある充填剤材料は、導電性である、項目１に記載のデバイス。
（項目１２）
上記感受性かつ導電性充填剤の材料は、ニッケルの粒子もしくはナノワイヤ、コバルト
の粒子もしくはナノワイヤ、または鉄の粒子もしくはナノワイヤである、項目１１に記
載のデバイス。
（項目１３）
上記磁場に感受性がある充填剤材料は、非導電性である、項目１に記載のデバイス。
（項目１４）
上記感受性かつ非導電性の充填剤材料は、ニッケル、コバルト、または鉄に基づいた化
合物もしくは合金材料である、項目１３に記載のデバイス。
（項目１５）
上記磁場に非感受性である充填剤材料は、粘土、シリカ、銀、金、カーボンブラック、
黒鉛、カーボンナノチューブ、およびＰＥＤＯＴ［ポリ（３，４−エチレンジオキシチオ
フェン］から成る群から選択される、項目５に記載のデバイス。
（項目１６）
上記磁場に非感受性である充填剤材料は、導電性である、項目５に記載のデバイス。
（項目１７）
上記非感受性かつ導電性の充填剤材料は、銀、金、カーボンブラック、黒鉛、カーボン
ナノチューブ、およびＰＥＤＯＴ［ポリ（３，４−エチレンジオキシチオフェン］から成
る群から選択される、項目１６に記載のデバイス。
（項目１８）
上記磁場に非感受性である充填剤材料は、非導電性である、項目５に記載のデバイス
。
（項目１９）
上記非感受性かつ非導電性の充填剤材料は、粘土またはシリカである、項目１９に記
載のデバイス。
【図１】
0006379227.tif 000002
【図２】
0006379227.tif 000003
【図３（ａ）】
0006379227.tif 000004
【図３（ｂ）】
0006379227.tif 000005
【図４】
0006379227.tif 000006
【図５】
0006379227.tif 000007
【図６】
0006379227.tif 000008
【図７】
0006379227.tif 000009